(57)【要約】  磁気源（３）に近接する空間（２）を前記磁気源から放射される磁気エネルギーから保護するために、本発明のデバイス（１１）は、強磁性体材料の１つ又は２つのシート（４）を含む。各シートは空間（２）と磁気源（３）との間に延在する。デバイスは、さらに反磁性体又は常磁性体の導電性材料の１つ又は２つのシート（５、６）を含み、そのうちの一方はシート（４）と保護されている空間（２）との間に延在し、他方のさらなるシートは、強磁性体材料のシート（４）と磁気源（３）との間に延在する。【選択図】図２
2014528156.tif 000002
【特許請求の範囲】
【請求項１】
磁気源（３、３３）に近接する空間（２、１２）を、前記磁気源によって放射される磁気エネルギーから保護するためのデバイス（１、１１、２１）であって、前記空間（２、１２）と前記磁気源（３、３３）との間に拡げられている強磁性材料の第１のシート（４、１４）並びに前記第１のシート（４、１４）と前記保護すべき空間（２、１２）との間に拡げられている反磁性又は常磁性の導電性材料の第１のシート（５、１５）とを備え、
前記強磁性体材料は、無配向性ナノ結晶構造を有する鉄ベースのアモルファス合金であることを特徴とする、デバイス。
【請求項２】
反磁性体又は常時性体の導電性材料の第２のシート（６、１６）であって、該シートは前記強磁性体材料の第１のシート（４、１４）と前記磁気源（３、３３）との間に拡げられている、反磁性又は常時性の導電性材料の第２のシートを備えることを特徴とする、請求項１に記載のデバイス（１、１１、２１）。
【請求項３】
強磁性体材料の第２のシート（７、１７）であって、該シートは前記強磁性体材料の第１のシート（４、１４）と前記導電性材料の第１のシート（５、１５）との間に拡げられている、強磁性体材料の第２のシートを備えることを特徴とする、請求項１又は２のいずれか一項に記載のデバイス（１１、２１）。
【請求項４】
前記導電性材料のシート（複数の場合もあり）（１５、１６）は、前記強磁性体材料のシート（複数の場合もあり）を完全に被覆するなどのために、前記強磁性体材料のシート（複数の場合もあり）（１４、１７）の表面積よりも大きい表面積を有することを特徴とする、請求項１〜３のいずれか一項に記載のデバイス（２１）。
【請求項５】
前記強磁性体材料は、１０００００よりも高い値の比透磁率（μｒ）を有することを特徴とする、請求項１〜４のいずれか一項に記載のデバイス（１、１１、２１）。
【請求項６】
前記合金は、ケイ素を含む族の化学元素を含むことを特徴とする、請求項１〜５のいずれか一項に記載のデバイス（１、１１、２１）。
【請求項７】
強磁性体材料の少なくとも１つのシート（４、１４、７、１７）は、電気絶縁性材料の少なくとも１つの層によって被覆される、請求項１〜６のいずれか一項に記載のデバイス（１、１１、２１）。
【請求項８】
前記反磁性体又は常磁性体の導電性材料はアルミニウムを含む、請求項１〜７のいずれか一項に記載のデバイス（１、１１、２１）。
【請求項９】
磁気源に近接する空間を前記磁気源によって放射される磁気エネルギーから保護するためのデバイスを製造する方法であって、
反磁性体又は常磁性体の導電性材料の第１のシート（１５）を、該シートを第１の面が前記保護すべき空間に向かい合った状態で拡げることが可能であるように整形するステップと、
前記反磁性体又は常磁性体の導電性材料の第１のシート（１５）の、導電性材料の前記第１のシート（１５）の前記第１の面とは反対の第２の面の上に、無配向性ナノ結晶構造を有する鉄ベースのアモルファス合金を含む強磁性体材料の１つ又は複数のシート（１４、１７）を拡げるステップと
を含むことを特徴とする、方法。
【請求項１０】
反磁性体又は常磁性体の導電性材料の第２のシート（１６）を、該シートを第１の面が前記磁気源に向かい合った状態で拡げることが可能であるように整形するステップと、
前記導電性材料の第２のシート１（１６）を、前記強磁性体材料のシート（複数の場合もあり）（１４、１７）が、該導電性材料の前記第２のシート（１６）の前記第１の面とは反対の、該導電性材料の前記第２のシート（１６）の第２の面の上に拡げられるように位置づけるステップと
を備えることを特徴とする、請求項９に記載の方法。
【請求項１１】
磁気放射の発生源である少なくとも１つの電気部材（１３、３３）を備える移動体であって、前記発生源によって放射される磁気エネルギーに対する低質量保護を提供するなどのために請求項１〜８のいずれか一項に記載のデバイス（２１）を備えることを特徴とする、移動体。
【請求項１２】
前記部材に近接する空間（１２）を含むコンパートメントを備える、自動車両であること、及び、前記デバイスが前記部材と前記コンパートメントとの間に配置されることを特徴とする、請求項１１に記載の移動体。
【発明の詳細な説明】
【技術分野】
【０００１】
本発明は磁気源に近接する空間が保護されることを可能にするデバイスに関する。
【背景技術】
【０００２】
磁気源に近接する空間に放射される磁気エネルギーにより電子デバイスの動作は狂う可能性があり（電磁両立性）、及び／又は、このエネルギーがたとえ短期間であっても高出力のものであるか、より弱い出力のものであっても人間がより長い期間にわたって曝露されると、この空間を占めている人間に対して危険を呈する可能性がある。
【０００３】
このようなデバイスは概して、例えば、欧州特許第１３９９９２９号明細書に記載されているような多層シールド又は遮蔽体を備える。当該特許文献によって開示されているシールドは、電気ケーブルの周囲に巻かれている。このシールドは少なくとも２層の強磁性体材料を備える。
【０００４】
この遮蔽方法は、磁気源が単純な直線管形状よりも複雑な形状を有するときは適切ではない。これは、磁気源がケーブル自体に限られず、接続端子又はさまざまなパワーエレクトロニクス機器をも含む場合に当てはまる可能性がある。これは、電気機器の１つの部片から別の部片までの経路内で静止モードにおいて、又はケーブルがモバイル機器に接続されているときの動的なモードにおいて一定の屈曲を受けるときは、ケーブル自体にも当てはまる可能性がある。この屈曲によって、強磁性体材料層内に破断が生じる可能性があり、そのとき、もはや磁力線が正確に導かれることは可能でなくなり、そのとき、それによってシールドがその磁気遮蔽品質を損なうことになる。
【先行技術文献】
【特許文献】
【０００５】
【特許文献１】欧州特許第１３９９９２９号明細書
【発明の概要】
【０００６】
従来技術の問題を克服するために、本発明の目的は、磁気源に近接する空間を、当該磁気源によって放射される磁気エネルギーから保護するためのデバイスであって、当該デバイスは、強磁性体材料の第１のシートを備え、当該シートは前記空間と上記磁気源との間に拡げられている、デバイスである。デバイスは、反磁性体又は常時性体の導電性材料の第１のシートを含み、当該シートは上記強磁性体材料の第１のシートと上記保護すべき空間との間に拡げられている。
【０００７】
特に、デバイスは、反磁性体又は常時性体の導電性材料の第２のシートを含み、当該シートは上記強磁性体材料の第１のシートと上記磁気源との間に拡げられている。
【０００８】
特に、デバイスは、強磁性体材料の第２のシートを含み、当該シートは上記強磁性体材料の第１のシートと上記導電性材料の第１のシートとの間に拡げられている。
【０００９】
有利には、上記導電性材料のシート（複数の場合もあり）は、強磁性体材料のシート（複数の場合もあり）を完全に被覆するなどのために、上記強磁性体材料のシート（複数の場合もあり）の表面積よりも大きい表面積を有する。
【００１０】
好ましくは、強磁性体材料は、１０００００よりも大きい高い値の比透磁率を有する。
【００１１】
特に、強磁性体材料は、無配向性ナノ結晶構造を有する鉄ベースのアモルファス合金である。
【００１２】
より具体的には、上記合金は、コバルト及びニッケルを含む族の化学元素を含む。さらにより具体的には、強磁性体材料の少なくとも１つのシートは、少なくとも１層の電気絶縁性シートによって被覆される。
【００１３】
また好ましくは、反磁性体又は常時性体の導電性材料はアルミニウムを含む。
【００１４】
本発明のもう１つの目的は、磁気源に近接する空間を上記磁気源によって放射される磁気エネルギーから保護するためのデバイスを製造する方法である。方法は、
反磁性体又は常磁性体の導電性材料の第１のシートを、当該シートを第１の面が上記保護すべき空間に向かい合った状態で拡げることが可能であるように整形するステップと、
上記導電性材料の第１のシートの上記第１の面とは反対の、上記反磁性体又は常磁性体の導電性材料の第１のシートの第２の面の上に、強磁性体材料の１つ又は複数のシートを拡げるステップとを含むことを特徴とする。
【００１５】
特に、製造方法は、
反磁性体又は常磁性体の導電性材料の第２のシートを、当該シートを第１の面が磁気源に向かい合った状態で拡げることが可能であるように整形するステップと、
上記導電性材料の第２のシートを、強磁性体材料のシート（複数の場合もあり）が、当該導電性材料の第２のシートの上記第１の面とは反対の、当該導電性材料の第２のシートの第２の面の上に拡げられるように位置づけるステップと
をさらに備える。
【００１６】
特に、本発明は、磁気放射源である少なくとも１つの電気部材を含む移動体を包含する。移動体は、上記磁気源によって放射される磁気エネルギーからの低質量保護を提供するなどのために、本発明によるデバイスを備えることを特徴とする。
【００１７】
特に、本発明が包含する移動体は、上記部材に近接する空間を含むコンパートメントを備える自動車両である。有利には、本発明によるデバイスは、車両内で上記部材とコンパートメントとの間に配置される。
【００１８】
本発明は、軽量性、言い換えれば質量の節約が重要である任意の用途、たとえば、すべてのビークル（航空機、列車など）、ポータブルシステム又は他の移動体に特に有利である。
【００１９】
本発明は、添付の図面を参照しながら本発明によるデバイスの実施形態を使用してより良好に理解される。
【図面の簡単な説明】
【００２０】
【図１】本発明によるデバイスの概略図である。
【図２】本発明による別のデバイスの概略図である。
【図３】本発明による方法に従って整形及び組み合わされた構成要素の分解図である。
【図４】本発明による自動車両の概略図である。
【発明を実施するための形態】
【００２１】
図１は、磁気源３に近接する空間２を磁気源３によって放射される磁気エネルギーから保護するためのデバイス１を示す。
【００２２】
さらにこのようなデバイスは、人間のために有用である装置によって放射される磁気エネルギーから人間を保護するために多くの分野において必要である。
【００２３】
特に、図４に示す車両２２は、車輪２４、２５と、これらの車輪のすべて又はいくつかを駆動するための機械２３とを備える。機械２３は電源１３によって制御される。
【００２４】
機械２３が熱機関であるとき、第１のタイプの電源１３は、たとえば、ガソリン燃焼の場合の点火シーケンス、及び／又はガソリンもしくはディーゼル燃焼の場合のインジェクタを制御するためのシーケンスを生成する。
【００２５】
機械２３が電気機械であるとき、第２のタイプの電源１３は、特に、機械２３が電流の正又は負の方向に従ってエンジン又は発電機として動作するようにする電流を生成する。電源１３はその場合、電池とパワーエレクトロニクスとを一つにまとめる。
【００２６】
電源１３、及び特に、電源を機械２３に接続するケーブル（複数の場合もあり）３３は、静止磁場、又は、特に電流が変動するときは、放射磁場の発生源を形成する部材である。
【００２７】
自動車両内又は他の環境内の他の要素も、静止磁場又は放射磁場の発生源３を形成する可能性がある。
【００２８】
車両２２は、運転者及び少なくとも１人の乗員をそれぞれ収容するための座席２６、２７が設けられたコンパートメントを備える。この事例において示す車両のかさを可能な限り低減するために、座席２７は部材１３、２３、３３の上に配置されている。それゆえ、座席２７が占めるコンパートメントの部分は、磁気源に近接する空間１２を含む。空間１２は、乗員の健康に対して有害である可能性がある磁場に乗員をさらさないなどのために、磁気放射に対する遮蔽体を形成するデバイス２１を必要とする。
【００２９】
たとえば、限定ではなく純粋に例示として、工場内の変電所又は強電流配電系統に近接する他の空間が、磁場に人がさらされるのを防止するための保護を必要とする可能性がある。
【００３０】
一般に、図１のデバイス１は、強磁性体材料のシート４を備え、当該シートは空間２と磁気源３との間に拡げられている。
【００３１】
デバイス１の重量を制限する要件に留意しながら、最良のコストで磁気源に近接する磁場を低減するための最良の可能な性能を達成する試みがなされてきた。実際、軽量性は、多くの技術的成果において、特に自動車両において根本的に重要な要件である。
【００３２】
アンペールの法則は、既知のように、定常状態又はほぼ定常状態において、閉曲線上での磁場Ｂの循環とこの閉曲線によって定義される表面を通過する電流との間の比例関係を述べている。
【００３３】
比例定数は、真空中で、４Π×１０−７Ｔｍ／Ａである真空の透磁率μ０に等しいことが知られている。真空とは異なる媒質の透磁率μは、真空の透磁率に、媒質を特徴付ける比透磁率と呼ばれる比例定数μｒを乗算することによって得られる。
【００３４】
動的状態において、アンペール−マクスウェルの法則は、電場の時間変化を含む磁場と電流との間の関係を述べている。
【００３５】
上記で述べた知識は、わずか数Ｈｚ〜数ＭＨｚで変化するスペクトルを表す周波数において、磁気源によって生成される磁場を得るなどのために、磁気源３における電流を変化させるために使用されてきた。
【００３６】
所与の閾値よりも低い範囲の周波数にわたる累積放射磁気エネルギーを記録することによって、累積放射エネルギーの劇的な増大が、１０〜１００Ｈｚの閾値について観測され、その後、より漸進的な増大が１００Ｈｚ〜１０００Ｈｚの閾値について観測された。累積磁気エネルギーはその後、１０００Ｈｚ〜１０ＭＨｚの閾値に対する漸近値に向かいながら、ゆるやかに増大する。
【００３７】
この観測を考慮して、１０Ｈｚ〜１ｋＨｚ、さらには最大１０ｋＨｚまでの範囲の周波数における磁場を可能な限り減衰させるなどのためにデバイス１を構成する試みがなされた。
【００３８】
これらの周波数帯域において、磁場に対する遮蔽体を形成するのに最良に適した材料は、推測的には強磁性体材料である。
【００３９】
アルミニウムのような常磁性体の導電性材料が、高周波数において磁場が大幅に減衰することを可能にすると分かっている場合、それらの材料は低周波数における磁場に対する遮蔽体を形成するのには適していない。寸法が限られており、厚さが１ｍｍであるアルミニウム板は、１００ｋＨｚ〜２ＭＨｚの周波数帯域において−５８ｄＢの減衰が達成されることを可能にしたが、この同じ板は、１００Ｈｚ未満の周波数についてはわずか−２ｄＢ、また、４００Ｈｚに近い周波数についてはわずか−７ｄＢに限定される減衰しか可能にしなかった。
【００４０】
強磁性体材料について、低周波数において良好な効率を達成するなどのために、高い値の、言い換えれば１０００００よりも大きい比透磁率μｒを保持する強磁性体材料が求められた。
【００４１】
これは、たとえば、実質的に７７〜８０％がニッケル、及び、実質的に１５％が鉄で、残りが銅及び／又はモリブデンで構成されるミューメタルの場合にあたる。この材料の特徴は、低周波数、及び、エンジンに近接して直面する場合がある高温環境に非常に適した４２０℃のキュリー温度において、磁力線がそれるのを促進する１５００００付近の透磁率である。
【００４２】
周波数を１０Ｈｚ〜１０ＭＨｚまで増大させながら、第１に、磁気源３とデバイス１との間の磁場が測定され、第２に、デバイス１の上の空間２における磁場が、測定値の比較を可能にするために、デバイス１の両側の固定点において測定された。各周波数について、２つの測定値間の比が、遮蔽デバイスによってもたらされる減衰を与える。
【００４３】
ミューメタルのシートは、１０Ｈｚ〜１０００Ｈｚの範囲の周波数内では約−７．５ｄＢあたりでわずかに交互に変化し、１〜４ｋＨｚの範囲内では実質的に−１７ｄＢまで減少し、その後、４ｋＨｚを超える周波数では後者の値のあたりで実質的に一定のままである、実質的に一定の減衰が達成されることを可能にする。これらの値は、シートのサイズにも依存する。
【００４４】
減衰性能を増大させることを考慮して、無配向性ナノ結晶構造を有する鉄ベースのアモルファス合金を強磁性体材料として使用する可能性も研究されている。このクラスをミューメタルのクラスから区別するために、それに属する材料は、以下の記載において、頭字語ＦＭＮＡ（強磁性ナノ結晶アモルファス）によって指定する。
【００４５】
このクラスの材料において、ＮＡＮＯＰＥＲＭ（商標）は、ケイ素を含み、少量の銅、ニオブ及びホウ素から構成される鉄ベースの合金である。これは、その供給元に応じて２０００００の透磁率が達成されることを可能にする。供給元の仕様は、０．５ｐｐｍを下回る磁歪係数を示している。
【００４６】
このクラスの材料において、ＦＩＮＥＭＥＴ（商標）は、同じくケイ素を含む族の化学元素を含む鉄ベースの合金である。供給元の仕様は、約７００００の比透磁率μｒ及び約１０−７という非常に低い磁歪係数を示している。この低い磁歪係数は、可聴周波数帯域において振動する磁場によって生成される雑音を低減する試みにおいて有益である。
【００４７】
ＦＩＮＥＭＥＴ（商標）シートは、その両面が電気絶縁性材料の層によって被覆されている強磁性体材料シートである。
【００４８】
各層の電気絶縁性材料は、２５μｍの厚さまでのＰＥＴ（テレフタル酸ポリエチレン）フィルムを含み、当該フィルムは、２５μｍの厚さを有する接着剤の層によって強磁性体材料のシートに結合されている。強磁性体材料自体の厚さは１８μｍであるため、０．１２ｍｍの厚さを有するＦＭＮＡ材料のシートが得られる。
【００４９】
ミューメタルと同じ実験を繰り返すことによって、０．１２ｍｍの厚さを有するＦＭＮＡ材料のシートは、１０Ｈｚ〜１０００Ｈｚの範囲の周波数内では約−２ｄＢあたりでわずかに交互に変化し、１〜５ｋＨｚの範囲内では実質的に−１４ｄＢまで進行し、その後、５ｋＨｚを超える後者の値のあたりでは実質的に一定のままである、実質的に一定の減衰が達成されることを可能にした。
【００５０】
０．１２ｍｍの厚さを有するＦＭＮＡ材料の２つのシートから成るスタックは、１０Ｈｚ〜１０００Ｈｚの範囲の周波数内では約−４ｄＢあたりでわずかに交互に変化し、１〜３ｋＨｚの範囲内では実質的に−１５ｄＢまで進行し、その後、３ｋＨｚを超える後者の値のあたりでは実質的に一定のままである、実質的に一定の減衰が達成されることを可能にした。なお、シートの数を２倍にすることによって、低周波数においては純粋に比例して性能が向上し、高周波数においてはほとんど向上していないことに留意すべきである。
【００５１】
０．１２ｍｍの厚さを有するＦＭＮＡ材料の３つのシートから成るスタックは、１０Ｈｚ〜１０００Ｈｚの範囲の周波数内では約−６ｄＢあたりでわずかに交互に変化し、１〜２ｋＨｚの範囲内では実質的に−１０ｄＢに達し、その後、２ｋＨｚを超える後者の値のあたりでは実質的に一定のままである、実質的に一定の減衰が達成されることを可能にした。なお、シートの数を３倍にすることによって、低周波数においては性能がわずかに向上し、高周波数においては悪化していることに留意すべきである。
【００５２】
高周波数における性能の悪化を克服するために、磁気源と強磁性体材料のシート（複数の場合もあり）との間にアルミニウムのシートを拡げた。磁場の高周波成分をなくすか、又は少なくとも大幅に低減する導電性材料のシートは、強磁性体材料によって遮蔽機能が実現されることを、主にそれに磁場の低周波成分を伝達することだけで、容易にする。
【００５３】
磁気源３と０．１２ｍｍの厚さを有するＦＭＮＡ材料のシートとの間に１ｍｍの厚さを有するアルミニウムのシートを拡げることによって、１０Ｈｚ〜１０００Ｈｚの範囲の周波数において−３ｄＢから−１７ｄＢまで進行し、その後２ｋＨｚ超では−２５ｄＢあたりで実質的に一定のままである減衰が達成される。なお、常磁性体の導電性材料のシートを拡げることによって、高周波数においては性能が向上し、これは、−１５ｄＢの減衰が達成される７００Ｈｚからの相対的に低い周波数においてすでに顕著であることに留意すべきである。
【００５４】
磁気源３と０．１２ｍｍの厚さを有するＦＭＮＡ材料の２つのシートとの間に１ｍｍの厚さを有するアルミニウムのシートを拡げることによって、１０Ｈｚ〜１０００Ｈｚの範囲の周波数において−４ｄＢから−１８ｄＢまで進行し、その後３ｋＨｚ超では−３０ｄＢあたりで実質的に一定のままである減衰が達成される。なお、磁気源３と強磁性体材料の２つのシートとの間に常磁性体の導電性材料のシートを拡げることによって、磁気源３とＦＭＮＡ材料の単一のシートとの間にアルミニウムのシートを拡げるのと比較して、性能がわずかに向上することに留意すべきである。
【００５５】
驚くべきことに、０．１２ｍｍの厚さを有するＦＭＮＡ材料のシートの、磁気源３に向き合っている面とは反対の面の上に１ｍｍの厚さを有するアルミニウムのシートを拡げることによって、１００Ｈｚ〜１０００Ｈｚの範囲の周波数において−３ｄＢから−２２ｄＢまで進行し、その後２ｋＨｚ超では−２５ｄＢあたりで実質的に一定のままである減衰が達成される。なお、磁気源３に対する関係において強磁性体材料のシートの後ろに常磁性体の導電性材料のシートを拡げることによって、低周波数において性能が改善し、これは上記における２つの先行する実験によって得られるよりも明らかに大きいことに留意すべきである。この構成によって、反対の構成におけるＦＭＮＡの２つのシートによって得られるよりも大きい性能を、ＦＭＮＡ材料の単一のシートによって達成することが可能である。その上、すべてのパラメータが等しいため、アルミニウムのシート（複数の場合もあり）の厚さが増大すると減衰が増大する。
【００５６】
後者の構成において、常磁性体材料のシートに向かって伝播する前に強磁性体材料のシートを磁場全体に呈することによって、強磁性体材料における飽和現象が促進される傾向になるはずであるため、この結果は事前には分からない。
【００５７】
この結果は、比較的高いＦＭＮＡ材料のシートの費用によってかかる費用を半分にしながら性能を向上させるため、有利である。
【００５８】
磁気源３に向き合っている０．１２ｍｍの厚さを有するＦＭＮＡ材料の２つのシートの上に１ｍｍの厚さを有するアルミニウムのシートを拡げることによって、１０Ｈｚ〜１０００Ｈｚの範囲の周波数において−８ｄＢから−２２ｄＢまで進行し、その後３ｋＨｚ超では−３０ｄＢあたりで実質的に一定のままである減衰が達成される。なお、磁気源３と向き合っている強磁性体材料の２つのシートの上に常磁性体の導電性材料のシートを拡げても、ＦＭＮＡ材料の単一のシートの上にアルミニウムのシートを拡げるのと比較して、性能はほとんど向上しないことに留意すべきである。
【００５９】
それゆえ、強磁性体材料の単一のシートの、磁気源に向かっている面と反対の面の上に、非強磁性の導電性材料の単一のシートを拡げることによって、効率及びコストに関して第１の最適条件が得られる。
【００６０】
図１のデバイス１において、反磁性体又は常磁性体の導電性材料のシート５は、有利にはシート４と保護すべき空間２との間に拡げられている。
【００６１】
それにもかかわらず、さらに性能を改善する他の方法を求める試みがなされてきた。
【００６２】
再び驚くべきことに、０．１２ｍｍの厚さを有するＦＭＮＡ材料の単一のシートの他方の面の上に１ｍｍの厚さを有するアルミニウムの第２のシートを拡げることによって、１００Ｈｚ〜６００Ｈｚの範囲の周波数において−５ｄＢから−３５ｄＢまで進行し、その後１０００Ｈｚにおいて−３７ｄＢに達するまでより漸進的に進行し、その後１ｋＨｚ超では−３７ｄＢあたりで実質的に一定のままである減衰が達成される。なお、磁気源３に対する関係において強磁性体材料のシートのいずれかの側に常磁性体の導電性材料のシートを拡げることによって、低周波数において性能が向上し、これは非強磁性の導電性材料のシートを使用する先行する実験によって達成されるものの合計よりも明らかに大きく、当該シートは強磁性体材料のシートと組み合わされることに留意すべきである。この構成によって、先行する実験によって達成される性能よりも高い性能を、ＦＭＮＡ材料の単一のシートによって達成することが可能である。この場合やはり、すべてのパラメータがさらに等しいことによって、アルミニウムのシートの厚さが増大すると減衰が増大することに留意すべきである。
【００６３】
後者の構成において、考えられているようなシートの組合せによってもたらされる、磁場に対する遮蔽の技術的効果は、シートの各々、及び、さらには対になったシートの組合せの合計によってもたらされる効果の合計よりも相当に大きいため、この結果は事前には分からない。
【００６４】
無論、さらなる非強磁性金属シートを追加することによってコスト及び重量について影響が出る可能性があり、後者は特にモバイル用途において重要な選択要因である。放射磁気エネルギーの許容可能な強度に応じて、非強磁性の導電性材料の単一のシートが許容可能であり得、当該シートは、強磁性体材料のシートの、保護すべき空間の側にある面に積み重ねられる。
【００６５】
しかしながら、磁場の強度によってコスト及び重量がわずかに増大してもよいとき、アルミニウムが、何らかの他者と比較して相対的に軽量な金属であり、ＦＩＮＥＭＥＴ（商標）の場合にそうであるように強い透磁性、高い磁気飽和閾値レベル及び低い磁気歪みを組み合わせた材料のシートよりも明らかにコストが低いことを考えると、本発明は、非強磁性金属、より正確には常磁性金属の２つのシートを使用することが明らかに好ましいことを教示する。
【００６６】
それゆえ、図１のデバイス１は、反磁性体又は常時性体の導電性材料の第２のシート６を含み、当該シートは強磁性体材料の第１のシート４と磁気源３との間に拡げられている。
【００６７】
上記で開示されている試験から、強磁性体材料のシートの数を増大させることによって性能がほとんど増加しないことが分かる。
【００６８】
それにもかかわらず、非強磁性材料の２つのシート間に強磁性体材料のいくつかのシートを挿入することによって試験が実行された。
【００６９】
１ｍｍの厚さを有するアルミニウムの２つのシート間の、０．１２ｍｍの厚さを有するＦＩＮＥＭＥＴ（商標）の２つのシートから成るスタックによって、５０Ｈｚの周波数での−７ｄＢから３５０Ｈｚの周波数での−３５ｄＢまで急峻に傾斜して進行し、しかし再び実質的に１ｋＨｚにおける−３７ｄＢまでわずかに傾斜して進行し、その後５ｋＨｚ超では−３６ｄＢあたりで実質的に一定のままである減衰を達成することが可能になった。先行する試験とは異なり、シートの数を２倍にすることによって、低周波数においては顕著に性能が向上し、高周波数においてはわずかに逆の傾向があることに留意すべきである。
【００７０】
１ｍｍの厚さを有するアルミニウムの２つのシート間の、０．１２ｍｍの厚さを有するＦＩＮＥＭＥＴ（商標）の３つのシートから成るスタックによって、５０Ｈｚの周波数での−１０ｄＢから４００Ｈｚの周波数での−３５ｄＢまでほとんど同じように急峻に傾斜して進行し、その後１ｋＨｚ超では−３３ｄＢあたりで実質的に一定のままである減衰を達成することが可能になった。なお、シートの数を２倍にすることによって、低周波数においては顕著に性能が向上し、高周波数においてはわずかに逆の傾向があることに留意されたい。
【００７１】
最適の解決策は図２のものであると考えられ、デバイス１１は、強磁性体材料の第２のシート７を含み、当該シートは強磁性体材料の第１のシート４と導電性材料の第１のシート５との間に拡げられている。
【００７２】
図３は、磁気源に近接する空間を磁気源によって放射される磁気エネルギーから保護するためのデバイスを製造する方法が説明されることを可能にする。
【００７３】
第１のステップは、反磁性体又は常磁性体の導電性材料の第１のシート１５を整形することにある。整形することは、アルミニウムを含む、たとえば、１ｍｍの厚さを有するシートメタルをプレス機の下で変形させる動作、又は、材料を押圧することが困難であるときはプレートを成形する動作を含む。第１の面が保護すべき空間に向き合った状態でシート１５を拡げることを可能にするために、ラグ８、１０が切断、折り曲げ、及び／又は機械加工され、シートがこの保護すべき空間の隣に固定されることを可能にすることになる穴が作成される。付着によって固定する方法又は任意の他の機能を視野に入れて、非穿孔凸縁部１８を整形することもできる。
【００７４】
第２のステップは、第１のステップと同様の様式で、反磁性体又は常磁性体の導電性材料の第２のシート１６を整形することにある。第１の面が磁気源に向き合った状態でシート１６を拡げることを可能にするために、ラグ９、２０が切断、折り曲げ、及び／又は機械加工され、これらはラグ８、１０に対して積み重ねることができ、シート１６がシート１５と固定されることを可能にすることになる穴が作成される。非穿孔凸縁部１８と係合することを視野に入れて、非穿孔凸縁部１９を整形することもできる。
【００７５】
第３のステップは、導電性材料の第１のシート１５の第１の面とは反対の、導電性材料の第１のシート１５の第２の面の上に、強磁性体材料の１つ又は複数の、好ましくは２つのシート１４、１７を拡げることにある。シート１４、１７の各々の表面積は、好ましくは、シート１５、１６によって完全に被覆されることを可能にするために、シート１５、１６の各々よりも小さい。特に、シート１４、１７は１方向のみにおける湾曲による変形に適しているに過ぎないため、破壊的であり得る屈曲中の破断を防止するためにラグ８、９、１０、２０と接して配置されることはない。
【００７６】
第４のステップは、導電性材料の第２のシート１６を、強磁性体材料のシート（複数の場合もあり）１４、１７が、導電性材料の第２のシート１６の上記第１の面とは反対の、当該導電性材料の第２のシート１６の第２の面の上に拡げられるように位置づけることにある。
【００７７】
たった今説明した方法は、一実施形態の方法である。当業者は、本発明の範囲から逸脱することなくこれを変更するさまざまな方法を構想するであろう。特に、当業者は、第２のステップ及び第４のステップを、第４のステップがアルミニウムの単一のシートで行うことが好ましい場合に省くことができる。当業者は、ステップの順序を逆にすることができ、最初の２つのステップは、一方を他方の前にして、又は並行して等しく実行することができる。同様に、シート１４及び１７をシート１６上に位置づけ、その後シート１５をこのようにして得られたスタック上に位置づけることによって、第４のステップを第３のステップの前に実行することができる。
【００７８】
要約すると、開示する構成において、主にＦＩＮＥＭＥＴのシートを追加することによって、アルミニウムの厚さによって減衰が増大しながら、低カットオフ周波数が低減する。
【図１】
2014528156.tif 000003
【図２】
2014528156.tif 000004
【図３】
2014528156.tif 000005
【図４】
2014528156.tif 000006
【国際調査報告】
2014528156.tif 000007
2014528156.tif 000008
2014528156.tif 000009
2014528156.tif 000010
2014528156.tif 000011